(57)【要約】【課題】芳香族ポリカーボネート樹脂を含有する熱可塑性樹脂混合物が有する本来の特性（耐衝撃性等の機械的特性、耐熱性）を損なうことなく、成形加工時の流動性に優れた熱可塑性樹脂組成物を提供する。【解決手段】芳香族ビニル単量体単位を構成成分として含む熱可塑性樹脂（Ａ）１０〜９９質量％、及び芳香族ビニル単量体単位を構成成分として含まない熱可塑性樹脂（Ｂ）９０〜１質量％からなる熱可塑性樹脂混合物１００質量部と、芳香族ビニル単量体（ｃ１）０．５〜９９．５質量％、及び特定の（メタ）アクリル酸エステル単量体（ｃ２）０．５〜９９．５質量％を含む単量体組成物を重合して得られる重合体（Ｃ）を前記熱可塑性樹脂混合物１００質量部に対して０．１〜９質量部を含有する、熱可塑性樹脂組成物。【選択図】なし【特許請求の範囲】
【請求項１】
芳香族ビニル単量体単位を構成成分として含む熱可塑性樹脂（Ａ）１０〜９９質量％、及び芳香族ビニル単量体単位を構成成分として含まない熱可塑性樹脂（Ｂ）９０〜１質量％からなる熱可塑性樹脂混合物１００質量部と、
芳香族ビニル単量体（ｃ１）０．５〜９９．５質量％、及び下記式（１）で表される（メタ）アクリル酸エステル単量体（ｃ２）０．５〜９９．５質量％を含む単量体組成物を重合して得られる重合体（Ｃ）を前記熱可塑性樹脂混合物１００質量部に対して０．１〜９質量部を含有する、熱可塑性樹脂組成物。
【化１】
2008297322.tif 000005
（式中、Ｒ１は水素原子又はメチル基であり、Ｒ２は置換基を有していてもよいフェニル基である。）
【請求項２】
請求項１に記載の熱可塑性樹脂組成物を成形して得られる成形品。
【発明の詳細な説明】
【技術分野】
【０００１】
本発明は、芳香族ポリカーボネート樹脂を含有する熱可塑性樹脂混合物が有する本来の特性（耐衝撃性等の機械的特性、耐熱性）を損なうことなく、成形加工時の流動性に優れた熱可塑性樹脂組成物、及びその成形品に関する。
【背景技術】
【０００２】
熱可塑性樹脂は、射出成形等の成形方法により成形品が得られることから、電気・電子機器関連製品、自動車関連製品等、幅広い用途で使用されている。また、熱可塑性樹脂の特徴を活かす観点から、各種の熱可塑性樹脂のアロイ化（熱可塑性樹脂の混合）が検討されており、熱可塑性樹脂の成形加工性の向上、機械的特性の向上が図られている。
例えば、芳香族ポリカーボネート樹脂は、耐衝撃性、耐熱性、寸法安定性等に優れることから、ＯＡ機器部品、機械部品、光学機器部品、容器等の幅広い用途で使用されている。しかし、成形加工時の流動性が劣ることから、ポリスチレン、アクリロニトリル−スチレン共重合体（ＡＳ）のようなスチレン系樹脂とのアロイ化により流動性を向上させ、成形加工性が良好な材料として、その用途を広げている。
【０００３】
近年、各種部品の軽量化を目的として、成形品に対して薄肉化の要求がなされている。この場合、熱可塑性樹脂には、従来よりも高度な流動性が要求される。
熱可塑性樹脂の流動性を向上させるため、芳香族ポリカーボネート樹脂においては、芳香族ポリカーボネート樹脂の末端を変性する方法（特許文献１）、脂肪族ポリカーボネート樹脂を導入する方法（特許文献２）が提案されている。
【０００４】
しかしながら、特許文献１及び２で提案されている方法では、芳香族ポリカーボネート樹脂の成形加工時の流動性を改善できたとしても、得られる成形品の耐熱性が低下するという問題点がある。
特許文献１及び２で提案されている芳香族ポリカーボネートを用いて、他の熱可塑性樹脂とのアロイ化を行なった場合にも、得られる成形品の耐熱性が低下するという問題は解決されない。
【特許文献１】特開２００１−２０８９１７号公報
【特許文献２】特開２００１−２１５３３６号公報
【発明の開示】
【発明が解決しようとする課題】
【０００５】
本発明の目的は、芳香族ポリカーボネート樹脂を含有する熱可塑性樹脂混合物が有する本来の特性（耐衝撃性等の機械的特性、耐熱性）を損なうことなく、成形加工時の流動性に優れた熱可塑性樹脂組成物を提供することにある。
【課題を解決するための手段】
【０００６】
本発明者らは鋭意検討した結果、芳香族ポリカーボネート樹脂を含有する熱可塑性樹脂混合物に対して、芳香族ビニル単量体及び（メタ）アクリル酸エステル単量体を重合して得られる重合体を配合することにより、芳香族ポリカーボネート樹脂を含有する熱可塑性樹脂混合物が有する本来の特性を損なうことなく、成形加工時の流動性を向上させることが可能であることを見出した。
【０００７】
即ち、本発明の熱可塑性樹脂組成物は、芳香族ビニル単量体単位を構成成分として含む熱可塑性樹脂（Ａ）１０〜９９質量％、及び芳香族ビニル単量体単位を構成成分として含まない熱可塑性樹脂（Ｂ）９０〜１質量％からなる熱可塑性樹脂混合物１００質量部と、芳香族ビニル単量体（ｃ１）０．５〜９９．５質量％、及び下記式（１）で表される（メタ）アクリル酸エステル単量体（ｃ２）０．５〜９９．５質量％を含む単量体組成物を重合して得られる重合体（Ｃ）を前記熱可塑性樹脂混合物１００質量部に対して０．１〜９質量部を含有する。
【化１】
2008297322.tif 000002
（式中、Ｒ１は水素原子又はメチル基であり、Ｒ２は置換基を有していてもよいフェニル基である。）
また、本発明の成形品は、本発明の熱可塑性樹脂組成物を成形して得られる。
【発明の効果】
【０００８】
本発明の熱可塑性樹脂組成物によれば、成形加工時の流動性良く、芳香族ポリカーボネート樹脂を含有する熱可塑性樹脂混合物の本来の特性（耐衝撃性等の機械的特性、耐熱性）を有する成形品を得ることができる。
本発明の成形品は、芳香族ポリカーボネート樹脂を含有する熱可塑性樹脂混合物の本来の特性（耐衝撃性等の機械的特性、耐熱性）を有する。
【発明を実施するための最良の形態】
【０００９】
以下、本発明について詳細に説明する。
また、本発明書において、（メタ）アクリルは、アクリル又はメタクリルを意味する。
【００１０】
本発明の、芳香族ビニル単量体単位を構成成分として含む熱可塑性樹脂（Ａ）は、特に限定されるものではなく、ゴム質重合体（Ａ１）の単独、硬質重合体（Ａ２）の単独、又はゴム質重合体（Ａ１）と硬質重合体（Ａ２）の併用でもよい。
ゴム質重合体（Ａ１）としては、例えば、スチレン−ブタジエン共重合体（ＳＢ）、アクリロニトリル−ブタジエン−スチレン共重合体（ＡＢＳ）、アクリロニトリル−スチレン−アクリル共重合体（ＡＳＡ）、アクリロニトリル−エチレンプロピレンゴム−スチレン共重合体（ＡＥＳ）、メタクリル酸メチル−ブタジエン−スチレン共重合体（ＭＢＳ）、メタクリル酸メチル−アクリロニトリル−ブタジエン−スチレン共重合体（ＭＡＢＳ）、メタクリル酸メチル−アクリロニトリル−スチレン共重合体（ＭＡＳ）が挙げられる。
ゴム質重合体（Ａ１）は１種を単独で用いてもよく、２種以上を併用してもよい。
【００１１】
硬質重合体（Ａ２）としては、例えば、ポリスチレン（ＰＳ）、メタクリル酸メチル−スチレン共重合体（ＭＳ）、アクリロニトリル−スチレン共重合体（ＡＳ）、メタクリル酸メチル−アクリロニトリル−スチレン共重合体（ＭＡＳ）、スチレン−無水マレイン酸共重合体（ＳＭＡ）が挙げられる。
硬質重合体（Ａ２）は１種を単独で用いてもよく、２種以上を併用してもよい。
【００１２】
これらの中では、芳香族ポリカーボネート（ＰＣ）との相溶性に優れることから、アクリロニトリル−ブタジエン−スチレン共重合体（ＡＢＳ）、アクリロニトリル−スチレン共重合体（ＡＳ）が好ましい。
【００１３】
本発明の、芳香族ビニル単量体単位を構成成分として含まない熱可塑性樹脂（Ｂ）としては、例えば、芳香族ポリカーボネート（ＰＣ）、ポリエチレンテレフタレート（ＰＥＴ）、ポリブチレンテレフタレート（ＰＢＴ）等のエステル系樹脂；メタクリル酸メチル重合体（ＰＭＭＡ）、メタクリル酸メチル共重合体等のアクリル系樹脂；ポリプロピレン（ＰＰ）、ポリエチレン（ＰＥ）、エチレン−（メタ）アクリル酸共重合体等のオレフィン系樹脂；６−ナイロン、６，６−ナイロン等のポリアミド；ポリウレタン；シリコーン樹脂；ポリアリレート；ポリフェニレンスルフィド；ポリエーテルケトン；ポリスルホン；ポリエーテルスルホン；ポリアミドイミド；ポリアセタール；ポリエステル系エラストマー、ポリオレフィン系エラストマー等のエラストマーが挙げられる。
これらは１種を単独で用いてもよく、２種以上を併用してもよい。
【００１４】
これらの中では、耐熱性及び耐衝撃性に優れることから、芳香族ポリカーボネート（ＰＣ）が好ましい。
芳香族ポリカーボネートの分子量は、溶媒として塩化メチレンを用い、温度２５℃で測定された溶液粘度より換算した粘度平均分子量で、１４０００〜４００００が好ましく、１６０００〜３００００がより好ましく、１８０００〜２６０００がさらに好ましい。また、これらの芳香族ポリカーボネートの１種を単独で用いてもよく、２種以上を併用してもよい。
【００１５】
本発明の熱可塑性樹脂混合物は、熱可塑性樹脂（Ａ）１０〜９９質量％、及び熱可塑性樹脂（Ｂ）９０〜１質量％からなる。
熱可塑性樹脂混合物中の、熱可塑性樹脂（Ａ）と熱可塑性樹脂（Ｂ）の含有率が前記の範囲であれば、得られる成形品は、電気・電子機器関連製品、自動車関連製品等の幅広い用途で使用可能な機械的特性を発現する。
【００１６】
本発明の重合体（Ｃ）は、芳香族ビニル単量体（ｃ１）０．５〜９９．５質量％、及び下記式（１）で表される（メタ）アクリル酸エステル単量体（ｃ２）０．５〜９９．５質量％を含む単量体組成物を重合して得られる。
【化２】
2008297322.tif 000003
（式中、Ｒ１は水素原子又はメチル基であり、Ｒ２は置換基を有していてもよいフェニル基である。）
【００１７】
芳香族ビニル単量体（ｃ１）としては、例えば、スチレン、α−メチルスチレン、ｐ−メチルスチレン、ｐ−メトキシスチレン、ｏ−メトキシスチレン、２，４−ジメチルスチレン、クロロスチレン、ブロモスチレンが挙げられる。
これらは１種を単独で用いてもよく、２種以上を併用してもよい。
これらの中では、流動性の向上効果が高いことから、スチレン、α−メチルスチレンが好ましく、スチレンがより好ましい。
【００１８】
（メタ）アクリル酸エステル単量体（ｃ２）としては、例えば、（メタ）アクリル酸フェニル、（メタ）アクリル酸４−ｔ−ブチルフェニル、（メタ）アクリル酸ブロモフェニル、（メタ）アクリル酸ジブロモフェニル、（メタ）アクリル酸２，４，６−トリブロモフェニル、（メタ）アクリル酸モノクロルフェニル、（メタ）アクリル酸ジクロルフェニル、（メタ）アクリル酸トリクロルフェニルが挙げられる。
これらは１種を単独で用いてもよく、２種以上を併用してもよい。
これらの中では、芳香族ポリカーボネートに対する相溶性が高く、耐剥離性を有することから、メタクリル酸フェニルが好ましい。
【００１９】
単量体組成物中での、芳香族ビニル単量体（ｃ１）の含有率は０．５〜９９．５質量％であり、（メタ）アクリル酸エステル単量体（ｃ２）の含有率は０．５〜９９．５質量％である。
単量体組成物中での、芳香族ビニル単量体（ｃ１）の含有率が０．５質量％以上であれば、熱可塑性樹脂混合物に対する相溶性が過度に向上せず、流動性の向上効果が発現する。単量体組成物中での、芳香族ビニル単量体（ｃ１）の含有率が９９．５質量％以下であれば、熱可塑性樹脂混合物に対する相溶性が過度に低下せず、成形品の層状剥離が生じない。
単量体組成物中での、芳香族ビニル単量体（ｃ１）の含有率の下限は５０質量％が好ましく、７０質量％がより好ましい。単量体組成物中での、芳香族ビニル単量体（ｃ１）の含有率の上限は９５質量％が好ましく、９０質量％がより好ましい。
【００２０】
単量体組成物中での、（メタ）アクリル酸エステル単量体（ｃ２）の含有率が０．５質量％以上であれば、熱可塑性樹脂混合物に対する相溶性が過度に低下せず、成形品の層状剥離が生じない。単量体組成物中での、（メタ）アクリル酸エステル単量体（ｃ２）の含有率が９９．５質量％以下であれば、熱可塑性樹脂混合物に対する相溶性が過度に向上せず、流動性の向上効果が発現する。
単量体組成物中での、（メタ）アクリル酸エステル単量体（ｃ２）の含有率の下限は５質量％が好ましく、１０質量％がより好ましい。単量体組成物中での、（メタ）アクリル酸エステル単量体（ｃ２）の含有率の上限は５０質量％が好ましく、３０質量％がより好ましい。
【００２１】
本発明の重合体（Ｃ）は、芳香族ビニル単量体（ｃ１）、（メタ）アクリル酸エステル単量体（ｃ２）、及び他の単量体（ｃ３）を含む単量体組成物を重合して得られる重合体であってもよい。
他の単量体（ｃ３）としては、例えば、（メタ）アクリル酸メチル、（メタ）アクリル酸エチル、（メタ）アクリル酸ブチル等の（メタ）アクリル酸アルキルエステル単量体；（メタ）アクリル酸、（メタ）アクリル酸２−ヒドロキシエチル、（メタ）アクリル酸グリシジル等の反応性官能基を有する（メタ）アクリル酸エステル；安息香酸ビニル、酢酸ビニル、無水マレイン酸が挙げられる。
これらは１種を単独で用いてもよく、２種以上を併用してもよい。
【００２２】
本発明の重合体（Ｃ）の質量平均分子量は、５０００〜２０００００であることが好ましい。
質量平均分子量が５０００以上であれば、相対的に低分子量物の含有率が低下するため、熱可塑性樹脂組成物の耐熱性や機械的特性を低下させることがない。また、成形加工時に発煙、ミスト等が発生せず、成形品に外観不良が生じない。質量平均分子量が２０００００以下であれば、重合体（Ｃ）自体の溶融粘度が高くなりすぎず、十分な流動性の向上効果が発現する。
【００２３】
本発明の重合体（Ｃ）を得るための重合方法としては、乳化重合法、懸濁重合法、溶液重合法、塊状重合法等が挙げられるが、回収が容易であることから乳化重合法、懸濁重合法が好ましい。
【００２４】
重合体（Ｃ）は、重合前の単量体組成物における各単量体の混合比（質量％）と、重合後の重合体における各単量体単位の含有率（質量％）が一致していることが好ましい。
このような重合体を得るには、単量体組成物の重合率を９０％以上とすることが好ましく、９５％以上がより好ましく、９７％以上がさらに好ましい。重合率が９０％以上であれば、重合前の単量体組成物における各単量体の混合比（質量％）と、重合後の重合体における各単量体単位の含有率（質量％）はほぼ一致する。また、得られた重合体を回収する際に未反応の単量体を、精製により除去する必要がなく好ましい。
【００２５】
本発明の重合体（Ｃ）は、芳香族ポリカーボネート樹脂を含有する熱可塑性樹脂混合物に対して、成形加工時（溶融混練時）には、相分離挙動を示して流動性の向上効果を発現し、成形品の実使用温度領域では、適度な相溶性を発現する。
そのため、本発明の重合体（Ｃ）を配合すれば、熱可塑性樹脂混合物が有する本来の特性（耐衝撃性等の機械的特性、耐熱性）を損なうことなく、成形加工時の流動性を従来にない高いレベルまで向上させることができる。
【００２６】
本発明の熱可塑性樹脂組成物は、熱可塑性樹脂混合物１００質量部と、重合体（Ｃ）を熱可塑性樹脂混合物１００質量部に対して０．１〜９質量部を含有する。
熱可塑性樹脂組成物中の重合体（Ｃ）の含有量が、熱可塑性樹脂混合物１００質量部に対して０．１質量部以上であれば、熱可塑性樹脂組成物は十分な流動性を発現する。熱可塑性樹脂組成物中の重合体（Ｃ）の含有量が、熱可塑性樹脂混合物１００質量部に対して９質量部以下であれば、熱可塑性樹脂混合物が有する本来の特性（耐衝撃性等の機械的特性、耐熱性）を損なうことなく、十分な流動性を発現させることができる。
熱可塑性樹脂組成物中の重合体（Ｃ）の含有量は、熱可塑性樹脂混合物１００質量部に対して０．５〜６質量部であることが好ましい。
【００２７】
本発明の熱可塑性樹脂組成物には、必要に応じて、紫外線吸収剤、光安定剤、熱安定剤、酸化防止剤、難燃剤、充填剤、染顔料、可塑剤、強化剤、帯電防止剤、離型剤等を配合してもよい。
【００２８】
本発明の熱可塑性樹脂組成物は、熱可塑性樹脂（Ａ）、熱可塑性樹脂（Ｂ）、重合体（Ｃ）、及び必要に応じて各種の添加剤を配合して、混練することにより得られる。
混練方法としては、例えば、ヘンシェルミキサー、バンバリーミキサー、単純スクリュー押出機、二軸スクリュー押出機、２本ロール、ニーダー、ブラベンダーを用いた公知の方法が挙げられる。
混練された熱可塑性樹脂組成物は、射出成形、押出成形等の公知の成形方法により、成形することができる。
【実施例】
【００２９】
以下、実施例により本発明をさらに具体的に説明するが、本発明はこれら実施例に限定されるものではない。実施例中の「部」及び「％」は、それぞれ「質量部」及び「質量％」を表す。
また、各実施例、比較例での諸物性の測定は次の方法による。
【００３０】
（１）重合率
ガスクロマトグラフィーを用い、重合体（Ｃ）を試料とした。測定により得られた重合体（Ｃ）のガスクロマトグラムから各単量体の残存量を求め、重合体（Ｃ）の重合率を算出した。
【００３１】
（２）質量平均分子量
ゲル浸透クロマトグラフィーを用い、重合体（Ｃ）を試料とした。標準ポリスチレンによる検量線を用い、重合体（Ｃ）の質量平均分子量を求めた（溶媒：クロロホルム）。
【００３２】
（３）溶融粘度
Ｒｏｓａｎｄ社製  キャピラリーレオメーター  ＲＨ７を用い、熱可塑性樹脂組成物のペレットを試料とした。測定温度２６０℃、Ｌ／Ｄ＝１６／１、剪断速度１０００／秒及び１００００／秒で測定した。
【００３３】
（４）衝撃強度
射出成型機（「ＫＭ５０Ｂ」：川口鉄工（株）製）を用いて、熱可塑性樹脂組成物のペレットを成形し、成形体を得た。得られた成形体から、長さ１２７ｍｍ、幅１２．７ｍｍ、厚さ３．２ｍｍの試験片を作成し、切削加工によりＶ型ノッチを入れた。ＪＩＳ  Ｋ−７１１０に準じて、２３℃、０℃、−３０℃でアイゾット衝撃強度を測定した。
【００３４】
（５）曲げ特性
射出成型機（「ＫＭ５０Ｂ」：川口鉄工（株）製）を用いて、熱可塑性樹脂組成物のペレットを成形し、成形体を得た。得られた成形体から、長さ１２７ｍｍ、幅１２．７ｍｍ、厚さ３．２ｍｍの試験片を作成した。ＪＩＳ  Ｋ−７１７１に準じて、試験速度３ｍｍ／分、支点間距離１００ｍｍの条件で曲げ強度、曲げ弾性率を測定した。
【００３５】
（６）荷重たわみ温度
曲げ特性の測定と同様の試験片を作成した。ＪＩＳ  Ｋ−７１９１に準じて、荷重１．８１ＭＰａの条件で荷重たわみ温度を測定した。
【００３６】
（製造例１）
重合体（Ｃ）の製造
温度計、窒素導入管、冷却管及び攪拌装置を備えたセパラブルフラスコに、下記の乳化剤水溶液を仕込み、窒素雰囲気下で、内温を８０℃まで昇温させた。
乳化剤水溶液：
アニオン系乳化剤（「ラテムルＡＳＫ」：花王（株）製、固形分２８％）
（固形分）１．０部
脱イオン水                                                  ２９０部
【００３７】
次いで、下記の還元剤水溶液を添加した。
還元剤水溶液：
硫酸第一鉄                                            ０．０００１部
エチレンジアミン四酢酸二ナトリウム塩                  ０．０００３部
ロンガリット                                                ０．３部
脱イオン水                                                      ５部
【００３８】
次いで、下記の単量体混合物を３時間かけて滴下した。その後、加熱攪拌を１時間継続して重合を終了し、重合体（Ｃ）ラテックスを得た。得られた重合体（Ｃ）の重合率は、９８％であった。
単量体混合物：
スチレン                                                  ８７．５部
フェニルメタクリレート                                    １２．５部
ｎ−オクチルメルカプタン                                    ０．２部
ｔ−ブチルハイドロパーオキサイド                            ０．２部
【００３９】
０．７％硫酸水溶液３００部を７０℃に加温して攪拌した。ここに、重合体（Ｃ）ラテックスを滴下して、重合体（Ｃ）の凝析を行なった。
凝析物を分離洗浄後、７５℃で２４時間乾燥し、重合体（Ｃ）を得た。重合体（Ｃ）の質量平均分子量（Ｍｗ）は９９０００であった。
【００４０】
（実施例１〜４、比較例１〜４）
製造例１で得られた重合体（Ｃ）を、下記の熱可塑性樹脂（Ａ）、熱可塑性樹脂（Ｂ）、及びその他の成分と共に、表１に示す割合で配合した。配合物を二軸押出機（「ＴＥＭ−３５」：東芝機械（株）製）に供給して２８０℃で溶融混練し、熱可塑性樹脂組成物のペレットを得た。
熱可塑性樹脂（Ａ）
ＡＢＳ：ゴム含量６０％のアクリロニトリル−ブタジエン−スチレン共重合体
ＡＳ  ：分子量約１０万のアクリロニトリル−スチレン共重合体
熱可塑性樹脂（Ｂ）
ＰＣ１：ユーピロンＳ２０００Ｆ（三菱エンジニアリングプラスチックス（株）製）
ＰＣ２：タフロンＦＮ１７００Ａ（出光石油化学（株）製）
その他
強化剤：メタブレンＣ−２２３Ａ（三菱レイヨン（株）製）
【００４１】
得られた熱可塑性樹脂組成物のペレットを用い、諸物性の評価を行なった。評価結果を表１に示す。
【００４２】
【表１】
2008297322.tif 000004
【００４３】
表１で明らかなように、ＡＢＳとＰＣ１の混合物１００部に対して、重合体（Ｃ）を３部又は５部配合した実施例１又は２は、重合体（Ｃ）を配合していない比較例１に対して、溶融粘度が低下して、成形加工時の流動性が向上している。
ＡＢＳとＰＣ１の混合物１００部に対して重合体（Ｃ）を１０部配合した比較例２は、比較例１に対して溶融粘度が低下しているが、−３０℃での衝撃強度及び荷重たわみ温度が低下しており、ＡＢＳとＰＣ１の混合物が有する本来の特性を損なっている。
【００４４】
ＡＳとＰＣ２の混合物１００部に対して、重合体（Ｃ）を３部又は５部、及び強化剤を３部配合した実施例３又は４は、重合体（Ｃ）を配合していない比較例３に対して、溶融粘度が低下して、成形加工時の流動性が向上している。
ＡＳとＰＣ２の混合物１００部に対して重合体（Ｃ）を１０部、強化剤を３部配合した比較例４は、比較例３に対して溶融粘度が低下しているが、２３℃での衝撃強度及び荷重たわみ温度が低下しており、ＡＳとＰＣ２の混合物が有する本来の特性を損なっている。
【産業上の利用可能性】
【００４５】
本発明の熱可塑性樹脂組成物は、成形加工時の流動性に優れ、芳香族ポリカーボネート樹脂を含有する熱可塑性樹脂混合物の本来の特性を有することから、耐衝撃性等の機械的特性及び耐熱性に優れた成形品を得ることができる。
本発明の成形品は、耐衝撃性等の機械的特性及び耐熱性に優れることから、電気・電子機器関連製品、自動車関連製品等、幅広い用途で有用である。